(57)【要約】      （修正有）【課題】耐摩耗性を向上させ、表面平滑性及びマーキング特性を向上させると共に、経糸と緯糸のバランスを調整することにより、長寿命の工業用二層織物を提供する。【解決手段】工業二層用織物の下面側経糸２Ｌ〜４Ｌ、６Ｌ〜８Ｌは、下面側緯糸のみを織り込む第１の下面側経糸と、上面側緯糸および下面側緯糸を織り込む第２の下面側経糸と、を有する。接結糸は、第２の下面側経糸１Ｌｂ、５Ｌｂのみから構成される。第２の下面側経糸の線径と上面側経糸の線径は同一であり、第１の下面側経糸の線径は同一であり、かつ、上面側経糸及び第２の下面側経糸の線径より大きい。【選択図】図１
0003232083.tif 000002
【実用新案登録請求の範囲】
【請求項１】
上面側経糸と上面側緯糸とからなる上面側織物と、下面側経糸と下面側緯糸とからなる下面側織物とを接結糸によって接合する工業用織物において、
前記下面側経糸は、前記下面側緯糸のみを織り込む第１の下面側経糸と、前記上面側緯糸および前記下面側緯糸を織り込む第２の下面側経糸と、を有し、
前記接結糸は、前記第２の下面側経糸のみから構成され、
前記第２の下面側経糸の線径と前記上面側経糸の線径は同一であり、
前記第１の下面側経糸の線径は、前記上面側経糸及び前記第２の下面側経糸の線径より大きく、
前記上面側経糸及び前記第２の下面側経糸のいずれかの線径と前記第１の下面側経糸との線径が、以下の数式の範囲内の線径比を有することを特徴とする工業用二層織物。
第１の下面側経糸の線径／上面側経糸及び第２の下面側経糸の線径＝φ（１．２≦φ≦１．５）
【請求項２】
上面側経糸と上面側緯糸とからなる上面側織物と、下面側経糸と下面側緯糸とからなる下面側織物とを接結糸によって接合する工業用織物において、
前記下面側経糸は、前記下面側緯糸のみを織り込む第１の下面側経糸と、前記上面側緯糸および前記下面側緯糸を織り込む第２の下面側経糸と、を有し、
前記上面側経糸は、前記上面側織物の上側のみにナックルを形成する第１の上面側経糸と、前記上面側織物の上側および前記下面側織物の下側でナックルを形成する第２の上面側経糸と、を有し、
前記第２の下面側経糸の線径、前記第１の上面側経糸及び前記第２の上面側経糸の線径は同一であり、
前記第１の下面側経糸の線径は、前記第１の上面側経糸、前記第２の上面側経糸及び前記第２の下面側経糸の線径より大きく、
前記第１の上面側経糸、前記第２の上面側経糸及び前記第２の下面側経糸のいずれかの線径と、前記第１の下面側経糸との線径が、以下の数式の範囲内の線径比を有することを特徴とする工業用二層織物。
第１の下面側経糸の線径／第１の上面側経糸、第２の上面側経糸及び第２の下面側経糸の線径＝φ（１．２≦φ≦１．５）
【請求項３】
前記第１の下面側経糸と前記下面側緯糸の線径が、以下の数式の範囲内における線径比を有することを特徴とする請求項１又は２に記載された工業用二層織物。
下面側緯糸の線径／第１の下面側経糸の線径＝φ（１＜φ≦２．５）
【考案の詳細な説明】
【技術分野】
【０００１】
本考案は、耐摩耗性を向上させると共に、表面平滑性及びマーキング特性を向上させ、更に経糸と緯糸のバランスを調整することにより長寿命の織物を提供する工業用二層織物に関する。特に上下経糸の線径が異なる織物でありながら、表面性を悪化させない縦接結を実現する工業用二層織物に関する。
【背景技術】
【０００２】
従来から工業用二層織物としては、経糸、緯糸で製織したものが広く使用されている。例えば、工業用織物は製紙用織物や搬送用ベルト、ろ布等として使用され、用途や使用環境に適した織物特性が要求されている。中でも織物の網目を利用して原料の脱水等を行う製紙工程で使用される抄紙用織物における要求特性は特に厳しい。
かかる織物の要求特性としては、支持される紙に対して織物のワイヤーマークが転写しにくい表面平滑性に優れた織物、また原料に含まれる余分な水分を十分且つ均一に脱水するための脱水性、過酷な環境下でも好適に使用できる程度の剛性、耐摩耗性、そして良好な紙を製造するために必要な条件を長期間持続することが要求されている。その他にも繊維支持性、製紙の歩留まりの向上、寸法安定性、走行安定性等が要求される。さらに近年では抄紙マシンの高速化に伴い、抄紙用織物への要求特性も一段と厳しいものとなっている。
【０００３】
ここで、工業用織物の中でも最も要求が厳しい抄紙用織物について説明すれば、ほとんどの工業用織物の要求とその解決について理解することができる。そこで、抄紙用織物を一例に挙げて以下に説明する。
近年ではマシンの高速化に伴い、特に優れた脱水性、表面平滑性が要求されている。マシンや抄造物によって求められる脱水特性は異なっているが、どんな抄造物であっても均一な脱水性、繊維支持性は必須条件である。また、近年では微細繊維が多く混在する故紙の利用も増えたため、繊維支持性が重要視されると共に、微細繊維によるシート形成では脱水性が低下するため脱水性に優れた織物も要求されていた。
一般的に製紙用織物では、織物の網目を利用して遠心、プレス脱水等が行われているが、十分な脱水性を得るために網の裏面から吸引脱水もされており、繊維支持性、脱水性といった要求特性が操業性やランニングコストに大きな影響を与えている。
【０００４】
かかる工業用二層織物における表面平滑性を向上させる方法としては、上面側経糸と上面側緯糸の線径を細くして、かつ、糸の本数を多くした方が良いことが知られている。  他方、耐摩耗性を向上させるため、装置と接触する走行側に配置される下面側緯糸を太くすることが知られている。しかし、下面側緯糸を太くすることによって、下面側経糸に対して下面側緯糸が太くなりすぎ、下面側織物層のバランスが悪くなることが知られている。
ここで、下面側織物を構成する下面側経糸と下面側緯糸の２種類の糸の線径を、相対する上面側経糸と上面側緯糸の線径に比較して太く構成する工業用織物が開発されている（特許文献１）。かかる工業用織物を使用することによって、耐摩耗性の問題は解決し、伸びやカールの発生を抑制するとも考えられる。
【０００５】
しかし、特許文献１に開示された工業用織物は、緯糸により上面側織物層と下面側織物層を接結するものである。従って、工業用二層織物を経糸によって接結した場合における問題点については考慮されていない。仮に特許文献１に開示された工業用織物のうち、下面側織物を構成する糸のみの線径を太くし、かつ、経糸によって接結した場合、織物の表面に線径の細い経糸と、下面側から上面側緯糸を織り込む線径の太い経糸とが混在することになる。そのため、上面側織物における経糸による凹凸が発生し、表面平滑性に悪影響を及ぼすことになる。
更に、比較的太い下面側緯糸を織り込む接結糸である経糸が、走行面側で摩耗することにより、経時的に切断される危険性がある。経糸は緯糸に比較して、高テンションであることから、経糸の切断は織物の破断に直結するため、織物の寿命が短くなってしまうという問題点が考えられる。
そこで本考案は、下面側織物側における糸の線径を上面側織物側における糸の線径よりも太くするものでありながら、表面性の悪化や、織物の短寿命といった従来技術の問題点を解決するためになされたものである。
【先行技術文献】
【特許文献】
【０００６】
【特許文献１】国際公開２０１４−２０２２７７号
【考案の概要】
【考案が解決しようとする課題】
【０００７】
本考案は、耐摩耗性を向上させ、表面平滑性及びマーキング特性を向上させると共に、経糸と緯糸のバランスを調整することにより、長寿命の工業用二層織物を提供することを目的とする。
また本考案は、上下経糸の線径が異なっている織物において、経糸接結を用いて上面側織物と下面側織物とを接合した織物であるにも拘わらず、表面性を悪化させない工業用二層織物を提供することを目的とする。
【課題を解決するための手段】
【０００８】
本考案者は、上記課題を解決するために以下の構成を採用した。
本考案の態様は、上面側経糸と上面側緯糸とからなる上面側織物と、下面側経糸と下面側緯糸とからなる下面側織物とを接結糸によって接合する工業二層用織物において、前記下面側経糸は、前記下面側緯糸のみを織り込む第１の下面側経糸と、前記上面側緯糸および前記下面側緯糸を織り込む第２の下面側経糸と、を有する。前記接結糸は、前記第２の下面側経糸のみから構成される。前記第２の下面側経糸の線径と前記上面側経糸の線径は同一であり、前記第１の下面側経糸の線径は、前記上面側経糸及び前記第２の下面側経糸の線径より大きい。前記上面側経糸及び前記第２の下面側経糸のいずれかの線径と前記第１の下面側経糸との線径が、以下の数式の範囲内の線径比を有する。
第１の下面側経糸の線径／上面側経糸及び第２の下面側経糸の線径＝φ（１．２≦φ≦１．５）
【０００９】
ここで、上面側経糸より下面側経糸の線径を大きく構成することにより、下面側経糸の線径が小さいものに比較してバランスの良い二層織物となる。特に耐摩耗性を向上させるために、下面側緯糸の線径を上面側緯糸の線径より大きくした場合に、二層織物のバランスを向上させることができる。また、下面側経糸の線径を大きく構成することにより、摩耗による経糸の切断を軽減することができ、長寿命の二層織物を提供することができる。
また、接結糸として機能する一部の下面側経糸と、上面側経糸の線径を同一とすることによって、上面側織物における表面性の悪化を防止することができる。すなわち本考案は、下面側経糸接結糸を採用し、下面側経糸接結糸と上面側経糸の線径と同一に形成することにより、上面側織物の表面に線径の異なる経糸が混在して現われることがなくなるため、表面性の悪化を防止し、表面平滑性及びマーキング特性を向上させることができる。
【００１０】
本考案の別の態様は、上面側経糸と上面側緯糸とからなる上面側織物と、下面側経糸と下面側緯糸とからなる下面側織物とを接結糸によって接合する工業用二層織物である。この工業用二層織物は、前記下面側経糸は、前記下面側緯糸のみを織り込む第１の下面側経糸と、前記上面側緯糸および前記下面側緯糸を織り込む第２の下面側経糸と、を有する。前記上面側経糸は、前記上面側織物の上側のみにナックルを形成する第１の上面側経糸と、前記上面側織物の上側および前記下面側織物の下側でナックルを形成する第２の上面側経糸と、を有する。前記第２の下面側経糸の線径、前記第１の上面側経糸及び前記第２の上面側経糸の線径は同一であり、前記第１の下面側経糸の線径は、前記第１の上面側経糸、前記第２の上面側経糸及び前記第２の下面側経糸の線径より大きい。前記第１の上面側経糸、前記第２の上面側経糸及び前記第２の下面側経糸のいずれかの線径と、前記第１の下面側経糸との線径が、以下の数式の範囲内の線径比を有する。
第１の下面側経糸の線径／第１の上面側経糸、第２の上面側経糸及び第２の下面側経糸の線径＝φ（１．２≦φ≦１．５）
この工業用二層織物の構成は、上面側経糸の一部と下面側経糸の一部を接結糸として機能させる、すなわち上下経糸接結を採用している点に特徴を有する。更に本考案は、第２の上面側経糸及び第２の下面側経糸及び第１の上面側経糸という、３種類の線径を同一に形成することにより、上面側織物の表面に線径の異なる経糸が混在して現われることがなくなるため、表面性の悪化を防止し、表面平滑性及びマーキング特性を向上させることができる。
【００１１】
前記上面側経糸及び下面側経糸接結糸と下面側経糸の線径が、以下の数式の範囲内の線径差を有してよい。
下面側経糸の線径／上面側経糸及び下面側経糸接結糸の線径＝φ（１＜φ≦２）
ここで下面側経糸の線径／上面側経糸及び下面側経糸接結糸の線径が１以下の場合は、耐摩耗性が従来の織物に比較して向上しない。下面側経糸／上面側経糸及び下面側経糸接結糸の線径が２を超えた場合、上面側の経糸密度が小さくなり過ぎるため、上面側織物における表面性の悪化につながるからである。
上記観点から本考案においてより好ましくは、下面側経糸／上面側経糸及び下面側経糸接結糸の線径が１．２〜１．５の範囲である。
【００１２】
前記上面側経糸、上面側経糸接結糸及び下面側経糸接結糸と下面側経糸の線径が、以下の数式の範囲内の線径差を有してよい。
下面側経糸の線径／上面側経糸、上面側経糸接結糸及び下面側経糸接結糸の線径＝φ（１＜φ≦２）
ここで下面側経糸／上面側経糸等の線径の線径（φ）が１以下の場合又は２を超えた場合は、上記と同様の理由によって不具合が生じる。
かかる観点より本考案においては、上面側経糸及び上面側経糸接結糸及び下面側経糸接結糸の線径／上面側経糸の線径が１．２〜１．５の範囲がより好ましい。
【００１３】
前記接結糸として機能しない下面側経糸と下面側緯糸の線径が、以下の数式の範囲内における線径差を有してよい。
下面側緯糸の線径／接結糸として機能しない下面側経糸の線径＝φ（１＜φ≦２．５）
ここで下面側緯糸の線径／下面側経糸の線径が１以下の場合は、耐摩耗性の観点から品質が低下する。又、下面側緯糸の線径／下面側経糸の線径が２．５を超えると、下面側経糸に対して下面側緯糸の線径が大きくなり過ぎるため、下面側織物のバランスが崩れ、結果的に二層織物全体の物性の低下につながることが予想されるからである。
上記観点から本考案においてより好ましくは、下面側緯糸の線径／下面側経糸の線径が１．２〜２．３の範囲である。
【考案の効果】
【００１４】
本考案によれば、耐摩耗性が向上し、又、表面平滑性及びマーキング特性が向上し、更に工業用二層織物を高寿命化する効果を奏する。
また本考案に係る工業用織物を採用することによっては、上下経糸の線径が異なっている織物において、経糸接結を用いて上面側織物と下面側織物とを接合した織物であるにも拘わらず、表面性を悪化させないという優れた効果を奏する。
【図面の簡単な説明】
【００１５】
【図１】実施形態１に係る工業用二層織物に関する意匠図である。
【図２】実施形態１に係る工業用織物に関する糸の構成を示す縦断面図である。
【図３】実施形態２に係る工業用二層織物に関する意匠図である。
【図４】実施形態２に係る工業用織物に関する糸の構成を示す縦断面図である。
【考案を実施するための形態】
【００１６】
以下、本考案の工業用織物に係る実施形態の一例を説明する。なお、以下に示す実施形態は、本考案の例示であるため、以下に記載されていない実施形態であっても本考案の範囲に属する場合がある。
本実施形態に係る工業用二層織物は、上面側経糸と上面側緯糸とからなる上面側織物と、下面側経糸と下面側緯糸とからなる下面側織物とを接結糸によって接合され構成されている。
【００１７】
本考案に係る織物に使用される経糸及び緯糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロピレン、アラミド、ポリエーテルエーテルケトン、ポリエチレンナフタレート、ポリテトラフルオロエチレン、綿、ウール、金属等が使用できる。もちろん、共重合体やブレンド品、さらにこれらの材質に目的に応じてさまざまな物質を含有させた糸を使用しても良い。
【００１８】
本実施形態に係る織物は、前記下面側経糸の一部が上面側緯糸と織り合うことにより前記上面側織物と下面側織物を接合する接結糸として機能する下面側経糸接結糸を有している。
ここで、本実施形態に係る織物に使用される下面側経糸接結糸の線径と上面側経糸の線径は全て同一である。又、接結糸として機能しない下面側経糸の線径は全て同一である。又、上面側経糸及び下面側経糸接結糸より、接結糸として機能しない下面側経糸の線径が大きい。
下面側緯糸の線径を上面側緯糸の線径より大きくした場合に、二層織物のバランスを向上させることができる。また、下面側経糸の線径を大きく構成することにより、摩耗による経糸の切断を軽減することができ、長寿命の二層織物を提供することができる。
また、接結糸として機能する下面側経糸接結糸を使用し、当該下面側経糸接結糸と上面側経糸の線径を全て同一にすることにより、表面性の悪化を防止することができる。特に本実施形態は、下面側経糸の一部を接結糸として採用したことに加えて、上面側経糸の線径と全て同一に形成するとともに、接結糸として機能しない下面側経糸の線径を全て同一に形成することによって、上面側織物に線径の異なる経糸が混在して現われることがなくなるため、表面性の悪化を防止し、表面平滑性及びマーキング特性を向上させることができる。
【００１９】
以下、実施形態１及び２について図面を参照して説明する。
図１は、実施形態１に係る工業用織物に関する意匠図である。又、図２は実施形態１に係る工業用織物に関する糸の構成を示す縦断面図である。更に、図３は、実施形態２に係る工業用織物に関する意匠図である。又、図４は実施形態２に係る工業用織物に関する糸の構成を示す縦断面図である。
ここで意匠図とは、織物組織の最小の繰り返し単位（完全組織ともいう）であって、この完全組織が上下左右に繋織されて織物全体の組織が形成される。又、縦断面図とは、完全組織における経糸の織り合せ状態を示す図である。意匠図において、経糸はアラビア数字、例えば１，２，３・・・で示した。また上下緯糸を織り合わせる経糸接結糸はｂを付した数字、上面側経糸はＵを付した数字、下面側経糸はＬを付した数字で表した。意匠図中、同番号の経糸はそれぞれ組を形成していることを表し、図１においては、上面側経糸Ｕと下面側経糸Ｌ、上面側経糸Ｕと下面側経糸接結糸Ｌｂとで組を形成している。図３においては、上面側経糸Ｕと下面側経糸Ｌ、上面側経糸結結糸Ｕｂと下面側経糸接結糸Ｌｂとで組を形成している。
緯糸はダッシュを付したアラビア数字、例えば１’，２’，３’・・・で示した。緯糸の配置比率によって上面側緯糸と下面側緯糸が上下に配置されている場合と上面側緯糸のみの場合があり、上面側緯糸はＵを付した数字、下面側緯糸はＬを付した数字で示し、例えば１’Ｕ，１’Ｌ等と示した。
【００２０】
意匠図中、□は下面側経糸（Ｌ）又は下面側経糸接結糸（Ｌｂ）が下面側緯糸の下側に位置してナックルを形成していることを示し、○は上面側経糸（Ｕ）が上面側緯糸の上側に位置してナックルを形成していることを示し、△は接結糸として機能する下面側経糸接結糸（Ｌｂ）が下面側緯糸の下側に位置してナックルを形成していることを示し、■は接結糸として機能する上面側経糸接結糸（Ｕｂ）が下面側緯糸の下側に位置してナックルを形成していることを示す。すなわち上面側織物と下面側織物とを接結している箇所を表している。
また意匠図では、糸が上下に正確に重なって配置されることになっているが、これは図面の都合上であって実際の織物ではずれて配置されていることがある。
【００２１】
実施形態１
図１及び図２は、実施形態１に係る工業用二層織物を説明するための意匠図及び断面図である。
図１及び図２に示す如く、本実施形態１に係る工業用二層織物は、上面側経糸（１Ｕ〜８Ｕ）と、下面側経糸（２Ｌ〜４Ｌ、６Ｌ〜８Ｌ）とを有し、接結糸として機能する下面側経糸１Ｌｂ、５Ｌｂとを有する。ここで上面側経糸（１Ｕ〜８Ｕ）の線径は、接結糸として機能する下面側経糸接結糸１Ｌｂ及び５Ｌｂの線径と同一である。また、接結糸として機能しない下面側経糸（２Ｌ〜４Ｌ、６〜８Ｌ）の線径は全て同一である。
【００２２】
更に、接結糸として機能しない下面側経糸（２Ｌ〜４Ｌ、６〜８Ｌ）は、上面側経糸（１Ｕ〜８Ｕ）及び下面側経糸接結糸（１Ｌｂ，５Ｌｂ）の線径より大きい。このような構成を採用することによって、摩耗による経糸の切断を軽減することができ、長寿命の二層織物を提供することができる。
また、本実施形態１に係る工業用織物は、図１及び図２に示す如く、上面側緯糸（１’Ｕ〜１６’Ｕ）と、下面側緯糸（１’Ｌ、３’Ｌ，５’Ｌ，７’Ｌ，９’Ｌ，１１’Ｌ，１３’Ｌ，１５’Ｌ）からなる１６シャフトの織物である。
上面側緯糸（１’Ｕ、２’Ｕ・・・）と下面側緯糸（１’Ｌ、３’Ｌ・・・）の配置比率は２：１である。
【００２３】
本実施形態１において、図２に示す如く、上面側経糸１Ｕ〜８Ｕは、３本の上面側緯糸の下を通り、１本の上面側緯糸の上を通っている。又、下面側経糸２Ｌ，３Ｌ，４Ｌ，６Ｌ、７Ｌ，８Ｌは、１本の下面側緯糸の下を通り、１本の下面側緯糸の上を交互に通っている。また、接結糸として機能する下面側経糸１Ｌｂは、上面側緯糸１’Ｕの上を通って下面側へ向かい下面側緯糸５’Ｌの下を通って、下面側緯糸９’Ｌの下を通って、下面側緯糸１３’Ｌの下を通っている。
本実施形態１に係る工業用二層織物は、このような構成を採用することによって、図１及び図２に示す如く、上面側織物に線径の異なる経糸が混在して現われることがなくなる。そのため、表面性の悪化を防止し、表面平滑性及びマーキング特性を向上させることができる。
【００２４】
実施形態２
図３及び図４は、実施形態２に係る工業用二層織物を説明するための意匠図及び断面図である。
図３及び図４に示す如く、本実施形態２に係る工業用二層織物は、上面側経糸（２Ｕ〜４Ｕ、６Ｕ〜８Ｕ）と、下面側経糸（２Ｌ〜４Ｌ、６Ｌ〜８Ｌ）とを有し、接結糸として機能する上面側経糸１Ｕｂ、５Ｕｂとを有し、接結糸として機能する下面側経糸１Ｌｂ、５Ｌｂとを有する。ここで上面側経糸（２Ｕ〜４Ｕ、６Ｕ〜８Ｕ）の線径は、接結糸として機能する上面側経糸１Ｕｂ及び５Ｕｂ及び接結糸として機能する下面側経糸１Ｌｂ及び５Ｌｂを含めて全て同一である。また、接結糸として機能しない下面側経糸（２Ｌ〜４Ｌ、６〜８Ｌ）の線径は全て同一である。
【００２５】
更に、接結糸として機能しない下面側経糸（２Ｌ〜４Ｌ、６〜８Ｌ）は、上面側経糸（２Ｕ〜４Ｕ、６Ｕ〜８Ｕ）及び上面側経糸接結糸（１Ｕｂ，５Ｕｂ）及び下面側経糸接結糸（１Ｌｂ，５Ｌｂ）の線径より大きい。このような構成を採用することによって、摩耗による経糸の切断を軽減することができ、長寿命の二層織物を提供することができる。
また、本実施形態２に係る工業用二層織物は、図３及び図４に示す如く、上面側緯糸（１’Ｕ〜１６’Ｕ）と、下面側緯糸（１’Ｌ、３’Ｌ，５’Ｌ，７’Ｌ，９’Ｌ，１１’Ｌ，１３’Ｌ，１５’Ｌ）からなる１６シャフトの織物である。
上面側緯糸（１’Ｕ、２’Ｕ・・・）と下面側緯糸（１’Ｌ、３’Ｌ・・・）の配置比率は２：１である。
【００２６】
本実施形態２において、図４に示す如く、上面側経糸２Ｕ，３Ｕ，４Ｕ，６Ｕ、７Ｕ，８Ｕは、３本の上面側緯糸の下を通り、１本の上面側緯糸の上を通っている。又、下面側経糸２Ｌ，３Ｌ，４Ｌ，６Ｌ、７Ｌ，８Ｌは、１本の下面側緯糸の下を通り、１本の下面側緯糸の上を交互に通っている。また、接結糸として機能する下面側経糸１Ｌｂは、上面側緯糸１’Ｕの上を通って下面側へ向かい下面側緯糸５’Ｌの下を通って、下面側緯糸９’Ｌの下を通って、下面側緯糸１３’Ｌの下を通っている。更に、接結糸として機能する上面側経糸１Ｕｂは、下面側緯糸１’Ｌの下を通って上面側へ向かい上面側緯糸５’Ｕの上を通って、上面側緯糸９’Ｕの上を通って、上面側緯糸１３’Ｕの上を通っている。
本実施形態２に係る工業用織物は、このような構成を採用することによって、図３及び図４に示す如く、上面側織物に線径の異なる経糸が混在して現われることがなくなる。そのため、表面性の悪化を防止し、表面平滑性及びマーキング特性を向上させることができる。
【符号の説明】
【００２７】
１Ｕｂ，５Ｕｂ  接結糸として機能する上面側経糸接結糸
１Ｌｂ，５Ｌｂ  接結糸として機能する下面側経糸接結糸
１Ｕ〜８Ｕ  上面側経糸
２Ｌ〜４Ｌ、６〜８Ｌ  下面側経糸
１’Ｕ〜１６’Ｕ  上面側緯糸
１’Ｌ，３’Ｌ，５’Ｌ，７’Ｌ，９’Ｌ，１１’Ｌ，１３’Ｌ，１５Ｌ’  下面側緯糸
【図１】
0003232083.tif 000003
【図２】
0003232083.tif 000004
【図３】
0003232083.tif 000005
【図４】
0003232083.tif 000006